(57)【要約】【課題】ダンボールとの接触摩擦によってもピンホールが発生するおそれのより少ない積層フィルムおよび包装袋を提供する。【解決手段】外層１８と中間層１５と内層１７とがこの順で積層された積層フィルム１０であって、外層は、無延伸ナイロンフィルムを含む中心層１２の両面にポリオレフィン樹脂層１１、１３が積層されてなり、中間層は、二軸延伸ナイロンフィルムからなり、内層は、直鎖状低密度ポリエチレンからなり、無延伸ナイロンフィルムが、６−ナイロンと６，６−ナイロンとの共重合体である。【選択図】図１
2019135089.tif 000002
【特許請求の範囲】
【請求項１】
外層と中間層と内層とがこの順で積層された積層フィルムであって、
前記外層は、無延伸ナイロンフィルムを含む中心層の両面にポリオレフィン樹脂層が積層されてなり、
前記中間層は、二軸延伸ナイロンフィルムからなり、
前記内層は、直鎖状低密度ポリエチレンからなり、
前記無延伸ナイロンフィルムが、６−ナイロンと６，６−ナイロンとの共重合体であることを特徴とする積層フィルム。
【請求項２】
前記ポリオレフィン樹脂層が、中密度ポリエチレン樹脂層であることを特徴とする請求項１に記載の積層フィルム。
【請求項３】
前記外層と前記中間層、前記中間層と前記内層が、それぞれ無溶剤型の接着剤で接着されていることを特徴とする請求項１または２に記載の積層フィルム。
【請求項４】
請求項１から３のいずれかに記載の積層フィルムからなるピロー包装袋であることを特徴とする包装袋。
【請求項５】
請求項４に記載の包装袋に液体が充填されダンボール箱に収納されたバッグインボックス形式の包装体。
【発明の詳細な説明】
【技術分野】
【０００１】
本発明は液体を充填する包装袋に用いる樹脂フィルムの積層フィルムおよび該積層フィルムにより構成される包装袋に関し、特に耐ピンホール性に優れる積層フィルムおよび包装袋に関する。
【背景技術】
【０００２】
樹脂フィルムからなる大容量の包装袋に水、乳、果汁、コーヒー、茶、酒、酢、醤油などの種々の液体状食品類を収納するピロー包装の形態の包装袋は、無菌状態とするために過酸化水素水などで殺菌されて用いられ、アセプティックピロー包装袋と称される。アセプティックピロー包装袋を構成する樹脂フィルムについては、複数のフィルムを積層した積層フィルムとするのが有効であることから、種々の構成の積層フィルムが提案され、使用されている。
【０００３】
例としては低密度ポリエチレン、高密度ポリエチレン、ポリプロピレン、エチレン・酢酸ビニル共重合樹脂、エチレン・ビニルアルコール共重合樹脂、ポリエステル、ポリアミドなどを積層した積層フィルムなどが使用されている。ところがこれらの積層フィルムで構成されたアセプティックピロー包装袋は、積層フィルム自体が大容量の包装に対応するため厚手で硬く、ダンボール箱に収納されて輸送される際に内容物の流動に伴い何度も屈曲されたときに角部ができ、さらにこの角部がダンボール箱の内壁に接触して擦られ、ピンホールが発生することがある。このため上記の積層フィルムおよびアセプティックピロー包装袋には耐ピンホール性が要求されている。
【０００４】
積層フィルムおよびアセプティックピロー包装袋の耐ピンホール性を高める手段として、例えば特許文献１には二軸延伸ナイロンフィルムを含んで構成された中心層の外層に、無延伸ナイロンフィルムを中心部としてポリオレフィン層をその両側に設けた外層部、を設けた樹脂フィルムの積層フィルムが開示され、二軸延伸ナイロンフィルムを含む中心層により耐ピンホール性が発揮されるとしている。
【０００５】
また特許文献２には、特許文献１と同様の構成の積層フィルムが開示され、その中心層を構成する二軸延伸ナイロンフィルムを、チューブラー法を用いて形成することで、耐ピンホール性が改善された積層フィルムが得られるとしている。
【先行技術文献】
【特許文献】
【０００６】
【特許文献１】特許第６１２７７１１号公報
【特許文献２】特開２０１６−２２２２７７号公報
【発明の概要】
【発明が解決しようとする課題】
【０００７】
しかしながら発明者らは、特許文献１および特許文献２に開示されている積層フィルムで作成されるピロー包装袋では、ダンボール箱に包装袋を収納して輸送する場合や、いわゆるバッグインボックス形式の包装体とする場合において、ダンボール箱との摩擦に対する耐ピンホール性がなお十分でないことを見出し、本発明を成すに至ったものであり、ダンボールとの接触摩擦によってもピンホールが発生するおそれのより少ない積層フィルムおよび包装袋を提供することを課題とする。
【課題を解決するための手段】
【０００８】
上記課題を解決するため、本発明の請求項１に係る発明は、
外層と中間層と内層とがこの順で積層された積層フィルムであって、
前記外層は、無延伸ナイロンフィルムを含む中心層の両面にポリオレフィン樹脂層が積層されてなり、
前記中間層は、二軸延伸ナイロンフィルムからなり、
前記内層は、直鎖状低密度ポリエチレンからなり、
前記無延伸ナイロンフィルムが、６−ナイロンと６，６−ナイロンとの共重合体であることを特徴とする積層フィルムである。
【０００９】
また、本発明の請求項２に係る発明は、
前記ポリオレフィン樹脂層が、中密度ポリエチレン樹脂層であることを特徴とする請求項１に記載の積層フィルムである。
【００１０】
また、本発明の請求項３に係る発明は、
前記外層と前記中間層、前記中間層と前記内層が、それぞれ無溶剤型の接着剤で接着されていることを特徴とする請求項１または２に記載の積層フィルムである。
【００１１】
また、本発明の請求項４に係る発明は、
請求項１から３のいずれかに記載の積層フィルムからなるピロー包装袋であることを特徴とする包装袋である。
【００１２】
また、本発明の請求項５に係る発明は、
請求項４に記載の包装袋に液体が充填されダンボール箱に収納されたバッグインボックス形式の包装体である。
【発明の効果】
【００１３】
本発明の請求項１に記載の発明によれば、外層の中心層を６−ナイロンと６，６−ナイロンとの共重合体とすることで積層フィルムの腰が柔らかくなり、袋状に成形して液体状の内容物を充填した際に、積層フィルムが屈曲してできる積層フィルムの角部がより軟質なものとなることで、積層フィルムの屈曲の繰り返し、ダンボール箱に収納されたときのダンボール箱との摩擦などによるピンホールの発生を抑制することができる積層フィルムを提供できる。
【００１４】
また請求項２に記載の発明によれば、強度が高いが柔軟性に乏しく屈曲した際にピンホールができやすい高密度ポリエチレンや、柔軟性は高いが機械的強度に劣る低密度ポリエチレンのような欠点がなく、耐ピンホール性と強度のバランスの取れた積層フィルムを提供できる。
【００１５】
また請求項３に記載の発明によれば、包装袋に用いたときに残留溶剤による臭気や内容物への影響がない積層フィルムを提供できる。
【００１６】
また請求項４に記載の発明によれば、耐ピンホール性の良好で、かつ過酸化水素での殺菌処理に適用可能なピロー包装袋を提供できる。
【００１７】
また請求項５に記載の発明によれば、ダンボール箱に収納されたピロー包装袋がダンボール箱の内面との摩擦によるピンホールが生じにくいバッグインボックス形式の包装体が得られる。
【図面の簡単な説明】
【００１８】
【図１】本発明の積層フィルムの層構成図である。
【図２】本発明の包装袋の外観模式図である。
【図３】本発明の包装袋をダンボール箱に収納した態様の模式図である。
【発明を実施するための形態】
【００１９】
以下、本発明の実施の一形態を、図面を参照しながら詳細に説明する。なお本発明は以下に説明する実施形態に限定されるものではない。
【００２０】
図１は、本発明の積層フィルム１０の断面模式図である。二軸延伸ナイロンフィルムの中間層１５の片面側には、直鎖状低密度ポリエチレン（以下、ＬＬＤＰＥと記す。）の内層１７が設けられ、また中間層１５の他面側には、外層１８が設けられている。外層１８は６−ナイロンと６，６−ナイロンとの共重合体である無延伸ナイロンフィルムを中心層１２として、その両側にポリオレフィン樹脂層１１、１３が設けられて構成されている。外層１８と中間層１５の間、および中間層１５と内層１７の間にはそれぞれ無溶剤型接着剤層１４、１６が設けられて全体がラミネーション接着されている。
【００２１】
積層フィルム１０は、内層１７が袋の内側となる様に対向させて貼り合せることで包装袋とすることができる。積層フィルム１０は大容量（５〜２０リットル程度）のアセプティックピロー包装袋とするため強靭性を有する構成となっている一方、厚みを厚くするなど強靭性を高くしすぎると腰強度が高くなりすぎ、貼りあわせてピロー包装袋とした際に柔軟性が低下して袋が変形した際に角部ができやすくなるほか、充填機への装着がしにくくなったり、内容物の残留が多くなったり、開封がしにくくなったりすることがあり好ましくないため、袋の容量に応じて適切な強靭性および柔軟性とすることが望ましい。
【００２２】
中間層１５の二軸延伸ナイロンフィルムは、強靭性、耐突刺し性等に優れるため、貼り合せて大容量のピロー包装袋とするのに好適である。厚みは例えば１０〜５０μｍ程度であり、好ましくは１０〜２５μｍであり、ピロー包装袋とする際の袋の大きさに応じて要求される強度に合うように設定すれば良い。
【００２３】
一方、外層１８は中心層１２を６−ナイロンと６，６−ナイロンの共重合体である無延伸ナイロンフィルムとすることにより、柔軟性が増して腰強度が低下し、ピロー包装袋としたときに角部ができにくくすることができる。また角部ができた場合も角部の柔軟性が増してダンボールとの摩擦によるピンホールができにくくなる。これは、６−ナイロンと６，６−ナイロンの共重合体とすることで６−ナイロンの結晶化が阻害されることによると推測される。以上の様に、本発明の積層フィルムではそれぞれ異なる性質のナイロンフィルムを組み合わせて積層することで強靭性と柔軟性を両立させることができる。
【００２４】
外層１８はまた、柔軟性の高い無延伸ナイロンフィルムの中心層１２の両側にポリオレフィン樹脂層１１、１３が共押出により設けられて過酸化水素への耐性が付与されている。またピロー包装袋とされた際に輸送による振動などによりピロー包装袋が変形して角部ができたときにポリオレフィン樹脂層１１、１３も緩衝層としてダンボールとの摩擦や繰り返し屈曲に起因するピンホールの発生を抑制する。このためポリオレフィンフィルム１１、１３としては強靭さと柔軟性のバランスの良い中密度ポリエチレン樹脂とするとより好ましい。また全体の厚みは２０〜６０μｍ程度とすると好ましい。また外層１８を共押出で製造すると、大面積のフィルムを容易に得ることができるため、大容量のピロー包装袋を構成するのに好適となる。
【００２５】
内層１７は積層フィルム１０を貼り合せてピロー包装袋とする際の袋の最内層となって貼り合わせられるため良好なヒートシール性が必要であり、ＬＬＤＰＥを用いると好適である。厚みは例えば１０μｍから１００μｍ程度であり、５０〜１００μｍが好ましい。またＬＬＤＰＥは過酸化水素に対する濡れ性が悪いため、過酸化水素による殺菌後に過酸
化水素を速やかに除去、乾燥させることができる。なおピロー包装袋の内容物を乳とする場合は、乳等省令の規定により内容物に直接触れる層でもある内層１７は無添加のポリエチレン樹脂とする必要があり、無添加の直鎖状低密度ポリエチレン樹脂とする。
【００２６】
無溶剤型接着剤層１４、１６は特に限定されるものではないが、例えば乾燥状態で０．５〜５ｇ／ｍ２程度となるように設けると好ましい。設ける方法は特に限定するものではなく、例えば公知のグラビアコート、ロールコート、ナイフコート、ディップコート、スプレイコートなどを用いることができる。接着剤層を無溶剤型とすることにより、残留溶剤臭などがなく、また溶剤を蒸散させるために高温で乾燥させる必要がないため中心層１２の無延伸ナイロンフィルムが熱により収縮するのを防ぐことができる。
【００２７】
ナイロンフィルムは一般に過酸化水素に対する耐性が少ないが、上記の構成の積層フィルム１０においては、中間層１５および中心層１２のナイロンフィルムはその表面がＬＬＤＰＥの内層１７やポリオレフィン樹脂層１１で覆われる形となり表面に露出していないため、過酸化水素による殺菌処理が必要なアセプティックピロー包装袋にも問題なく適用することができる。
【００２８】
また上記の各層以外にも、バリア層としての金属や無機酸化物の蒸着膜層、印刷層、オーバーコート層などを各層の機能に支障がない限り適宜設けることもできる。
【００２９】
積層フィルム１０を製造する手順としては、無延伸ナイロンフィルムの中心層１２の両側にポリオレフィン樹脂層１１、１３を共押出しにより設けた外層１８と、中間層１５の二軸延伸ナイロンフィルムの間に、無溶剤型接着剤層１４を設け、中間層１５と内層１７の間に無溶剤型接着剤層１６を設け、積層してラミネートすることにより製造できる。
【００３０】
図２は、２枚の積層フィルム１０を内層１７で貼りあわせてピロー包装袋２０の形状とした実施形態を例示したものである。積層フィルム１０を左右から折り曲げ、中央付近で合掌シールして背シール部２３とし、下端縁のシール部２２をシールして袋状とし、収納部２４に液体状の内容物を収納後、上端縁のシール部２１をシールして密封したものである。大容量の、例えば５リッター程度の容量とするのであれば、外形は縦５００ｍｍ、横３００ｍｍ程度のピロー包装袋となる。また特に図示しないが、開封し易くするために端縁のシール部２１、２２にノッチを設けたり、収納部２４に口栓を設けて開閉自在とし、口栓から内容物の充填、および注出を行えるようにしても良い。
【００３１】
包装袋２０は内容物を収納すると、平坦な状態から膨れた形態となるため、歪みを生じて角部２５ａ、２５ｂ、２５ｃを生じることがあるが、本発明の包装袋２０では適度な柔軟性を有しているため角部の発生が比較的少なく、また発生した場合も比較的柔軟な角部となって鋭い角部となりにくい。
【００３２】
図３は、本発明の包装袋２０をダンボール箱３０に収納したバッグインボックス形状の包装体である。ダンボール箱に収納されたピロー包装袋は、輸送時などの振動により変形し、発生した角部がダンボール箱の内面と接触して擦られ、ピンホールとなることがあるが、本発明のピロー包装袋２０を構成する積層フィルム１０は適度な柔軟性を有し、特にダンボール箱内でピロー包装袋が動くなどして積層フィルムが繰り返し屈曲した場合や、ダンボール箱の内面と角部が摩擦される部位２６などでもピンホールの発生を抑制することができる。
【実施例】
【００３３】
以下に実施例によりさらに詳細に説明する。
【００３４】
＜実施例１＞
以下の構成で積層体を作成した。
外層：中密度ポリエチレン樹脂／中心層：６−ナイロンと６，６−ナイロンの共重合体の
無延伸フィイルム／中密度ポリエチレン樹脂（合計の厚さ４０μｍ）
／無溶剤型接着剤層／
中間層：印刷層／延伸ナイロンフィルム（厚さ１５μｍ）
／無溶剤型接着剤層／
内層：ＬＬＤＰＥ（厚さ７５μｍ）
【００３５】
試作した積層体サンプルについて、表１に示す項目および測定方法により評価試験を行った。
【００３６】
【表１】
2019135089.tif 000003
【００３７】
＜比較例１＞
外層の中心層を無延伸の６−ナイロンフィルムとした以外は実施例１と同様の、従来構成の積層フィルムを試作し、評価試験を行った。
【００３８】
評価結果を表２に示す。
なお、結果のうち、数値については各サンプルの平均値であり、角ピンホールについては、全サンプルでピンホールが生じなかった場合を○、一つでも生じた場合を×とした。
【００３９】
【表２】
2019135089.tif 000004
【００４０】
表２に示すように、本発明の積層体では角ピンホールの発生で従来構成の積層体よりも優れた結果が得られることが確認できた。また屈曲試験、腰強度試験においても良好に柔軟化ができていることが確認できた。
【符号の説明】
【００４１】
１０・・・積層体
１１、１３・・・ポリオレフィン樹脂層
１２・・・中心層
１４、１６・・・無溶剤型接着剤層
１５・・・中間層
１７・・・内層
１８・・・外層
２０・・・包装袋
２１・・・上端縁のシール部
２２・・・下端縁のシール部
２３・・・背シール部
２４・・・収納部
２５ａ、２５ｂ、２５ｃ・・・角部
２６・・・角部が摩擦される部位
３０・・・ダンボール箱
【図１】
2019135089.tif 000005
【図２】
2019135089.tif 000006
【図３】
2019135089.tif 000007